(57)【要約】  溶解性に優れた粒子状のフッ化ビニリデン系重合体として、フッ化ビニリデン系重合体の粉体嵩密度が０．５ｇ／ｍＬ以上であり、円形度０．８以下の粒子の含有率が５０％以下である粒子状のフッ化ビニリデン系重合体を提供する。【特許請求の範囲】
【請求項１】
粒子状のフッ化ビニリデン系重合体であって、
粉体嵩密度が０．５ｇ／ｍＬ以上であり、
円形度が０．８以下の粒子の含有率が５０％以下であることを特徴とする粒子状のフッ化ビニリデン系重合体。
【請求項２】
全体の７０質量％以上の粒子が、イオン交換水に沈降することを特徴とする請求項１に記載の粒子状のフッ化ビニリデン系重合体。
【請求項３】
水銀ポロシメータで測定した累積細孔容量が、０．５ｍＬ／ｇ以下であることを特徴とする請求項１または２に記載の粒子状のフッ化ビニリデン系重合体。
【請求項４】
上記フッ化ビニリデン系重合体が、フッ化ビニリデンと共重合可能なモノマーに由来する構成単位を含み、
上記モノマーが、以下の式（１）で示される化合物を含むことを特徴とする請求項１〜３のいずれか１項に記載の粒子状のフッ化ビニリデン系重合体。
【化１】
2020017561.tif 000012
（ただし、式（１）において、Ｒは水素原子、フッ素原子または極性官能基であり、Ｒ１は、水素原子、フッ素原子、または炭素数１〜５のアルキル基であり、Ｒ２およびＲ３は、それぞれ独立に水素原子またはフッ素原子であり、Ｘ１は、炭素数４以上であって（ＣＦ２）ｎ  （ｎは２以上の整数）のユニットを含む有機鎖である）
【請求項５】
上記式（１）で示される化合物が、以下の式（２）または（３）で示される化合物であることを特徴とする請求項４に記載の粒子状のフッ化ビニリデン系重合体。
【化２】
2020017561.tif 000013
（ただし、式（２）において、Ｒ、Ｒ１、Ｒ２およびＲ３は、それぞれ式（１）におけるＲ、Ｒ１、Ｒ２およびＲ３と同じであり、Ｘ２は、炭素数３以上であって（ＣＦ２）ｎ  （ｎは２以上の整数）のユニットを含む有機鎖である）
【化３】
2020017561.tif 000014
（ただし、式（３）において、Ｒ、Ｒ１、Ｒ２およびＲ３は、それぞれ式（１）におけるＲ、Ｒ１、Ｒ２およびＲ３と同じであり、Ｘ３は、炭素数４以上であって（ＣＦ２）ｎ  （ｎは２以上の整数）のユニットを含む有機鎖である）
【請求項６】
上記有機鎖が（ＣＦ２）ｎ  （ｎは４以上の整数）を含むことを特徴とする請求項４または５に記載の粒子状のフッ化ビニリデン系重合体。
【請求項７】
上記Ｒがヒドロキシ基、カルボキシ基、シアノ基またはアミノ基であることを特徴とする請求項４〜６のいずれか１項に記載の粒子状のフッ化ビニリデン系重合体。
【請求項８】
さらに、アクリル酸系モノマーまたは含フッ素モノマーに由来する構成単位を含むことを特徴とする請求項１〜７のいずれか１項に記載の粒子状のフッ化ビニリデン系重合体。
【請求項９】
上記フッ化ビニリデン系重合体中のフッ化ビニリデンに由来する構成単位が全構成単位の合計の９０．００ｍｏｌ％以上９９.９５ｍｏｌ％以下であることを特徴とする請求項１〜８のいずれか１項に記載の粒子状のフッ化ビニリデン系重合体。
【請求項１０】
請求項１〜９のいずれか１項に記載の粒子状のフッ化ビニリデン系重合体を製造する方法であって、
以下の式（４）で示される化合物とフッ化ビニリデンとを重合媒体に添加して重合することを特徴とする粒子状のフッ化ビニリデン系重合体の製造方法。
Ｘ−Ｒ      ・・・（４）
（ただし、式（４）において、Ｒは、水素原子、フッ素原子または極性官能基であり、式Ｘは、炭素数４以上であって（ＣＦ２）ｍ  （ｍは２以上の整数）のユニットを含む有機鎖である。）
【請求項１１】
上記式（４）で示される化合物が、以下の式（１）または（５）で示される化合物であることを特徴とする粒子状のフッ化ビニリデン系重合体の製造方法。
【化４】
2020017561.tif 000015
（ただし、式（１）において、Ｒは（４）におけるＲと同じであり、Ｒ１は、水素原子、フッ素原子、または炭素数１〜５のアルキル基であり、Ｒ２およびＲ３は、それぞれ独立に水素原子またはフッ素原子であり、Ｘ１は、炭素数４以上であって（ＣＦ２）ｎ  （ｎは２以上の整数）のユニットを含む有機鎖である）
Ｘ４−Ｒ      ・・・（５）
（ただし、式（５）において、Ｒは、式（４）におけるＲと同じであり、Ｘ４は、炭素数４以上１５以下であって（ＣＦ２）ｎ  （ｎは２以上の整数）のユニットを含むフッ素置換アルキル基である。）
【請求項１２】
上記重合媒体が水であることを特徴とする請求項１０または１１に記載の粒子状のフッ化ビニリデン系重合体の製造方法。
【発明の詳細な説明】
【技術分野】
【０００１】
本発明は、粒子状のフッ化ビニリデン系重合体、およびその製造方法に関する。
【背景技術】
【０００２】
懸濁重合によって製造されるフッ化ビニリデン系重合体の粒子内部は多孔質になりやすい。そのため、フッ化ビニリデン系重合体の嵩密度は低下しやすい。フッ化ビニリデン系重合体の嵩密度が低下すると、溶媒への溶解時にポリマーが浮き上がって撹拌不良が生じるため、溶解性が悪化する。また、保管時または輸送時に嵩が大きいことは生産コストの増大につながる。【０００３】
懸濁重合によって得られる粒子状のフッ化ビニリデン系重合体を高密度化させるための方法はこれまで複数考案されており、例えば、懸濁重合の後半においてフッ化ビニリデンを追加添加する方法がある。しかし、この方法は高圧ポンプなどの付帯設備が必要となるばかりでなく、重合系内でスケール付着（樹脂の付着）の増大などの問題がある。これに対し、特許文献１には、二次懸濁剤を添加して重合を行う方法が開示されている。
【先行技術文献】
【特許文献】
【０００４】
【特許文献１】日本国公開特許公報  特開２０１２−２０１８６６号公報
【発明の概要】
【発明が解決しようとする課題】
【０００５】
しかしながら、上述の二次懸濁剤を添加して重合を行う方法では、重合に要する時間が長くなるという問題がある。当該方法であっても、嵩密度が十分とはいえず、その結果、溶媒への溶解性も不十分であるという問題がある。【０００６】
よって、本発明の一態様は、溶解性に優れた粒子状のフッ化ビニリデン系重合体を提供することを目的とする。
【課題を解決するための手段】
【０００７】
上記の課題を解決するために、本発明の一態様に係る粒子状のフッ化ビニリデン系重合体は、粉体嵩密度が０．５ｇ／ｍＬ以上であり、円形度０．８以下の粒子の含有率が５０％以下である。【０００８】
また、上記の課題を解決するために、本発明の一態様に係る粒子状のフッ化ビニリデン系重合体の製造方法は、以下の式（４）で示される化合物とフッ化ビニリデンとを重合媒体に添加して重合する構成を有する。
Ｘ−Ｒ・・・（４）
（ただし、式（４）において、Ｒは、水素原子、フッ素原子または極性官能基であり、式Ｘは、炭素数４以上であって（ＣＦ２）ｍ  （ｍは２以上の整数）のユニットを含む有機鎖である。）
【発明の効果】
【０００９】
本発明の一態様によれば、溶解性に優れた粒子状のフッ化ビニリデン系重合体を提供することができる。
【図面の簡単な説明】
【００１０】
【図１】実施例３に係る、測定粒子の円形度の頻度を示すグラフである。
【図２】実施例４に係る、測定粒子の円形度の頻度を示すグラフである。
【図３】実施例５に係る、測定粒子の円形度の頻度を示すグラフである。
【図４】実施例６に係る、測定粒子の円形度の頻度を示すグラフである。
【図５】比較例３に係る、測定粒子の円形度の頻度を示すグラフである。
【図６】比較例１に係る、測定粒子の円形度の頻度を示すグラフである。
【図７】比較例２に係る、測定粒子の円形度の頻度を示すグラフである。
【図８】比較例４に係る、測定粒子の円形度の頻度を示すグラフである。
【発明を実施するための形態】
【００１１】
本実施形態に係る粒子状のフッ化ビニリデン系重合体は、粉体嵩密度が０．５ｇ／ｍＬ以上であり、円形度０．８以下の粒子の含有率が５０％以下である。
【００１２】
＜１．フッ化ビニリデン系重合体＞
本実施形態に係るフッ化ビニリデン系重合体は、粒子状のフッ化ビニリデン系重合体である。以下、粒子状のフッ化ビニリデン系重合体について、単に「フッ化ビニリデン系重合体」と記載する。
【００１３】
本願発明のフッ化ビニリデン系重合体は、フッ化ビニリデンの単独重合体に限らず、フッ化ビニリデンに由来する構成単位と、当該フッ化ビニリデンと共重合可能なモノマーに由来する構成単位とを含むフッ化ビニリデン共重合体（以下、単に「共重合体」と称する。）であってもよい。
【００１４】
フッ化ビニリデン系重合体が共重合体である場合、フッ化ビニリデン系重合体中のフッ化ビニリデンに由来する構成単位の含有率は、全構成単位の合計の８０．００ｍｏｌ％以上９９．９５ｍｏｌ％以下であることが好ましく、８５．００ｍｏｌ％以上９９．９５ｍｏｌ％以下であることがより好ましく、９０．００ｍｏｌ％以上９９．９５ｍｏｌ％以下であることがさらに好ましい。
【００１５】
〔フッ化ビニリデンと共重合可能なモノマー〕
共重合体における、フッ化ビニリデンと共重合可能なモノマー（以下、単に「コモノマー」と称する。）としては、粉体嵩密度が０．５ｇ／ｍＬ以上であり、円形度０．８以下の粒子の含有率が５０％以下となるフッ化ビニリデン共重合体を形成し得る限り特に制限はない。好適に用いられるコモノマーとしては、含フッ素モノマー、エチレンおよびプロピレンなどの炭化水素系モノマー、（メタ）アクリル酸アルキル化合物およびカルボキシ基含有アクリレート化合物などのアクリル酸系モノマー、マレイン酸、マレイン酸モノメチルおよびマレイン酸ジメチルなどの不飽和二塩基酸誘導体モノマー、カルボン酸無水物基含有モノマー、ならびに次の式（１）で示される構造の化合物が挙げられる。中でも、共重合性の観点からはアクリル酸系モノマーおよび含フッ素モノマーが好適に用いられる。また環境負荷への影響の観点からは式（１）で示される構造の化合物が好適に用いられる。
【００１６】
【化１】
2020017561.tif 000002
式（１）において、Ｒは水素原子、フッ素原子または極性官能基である。極性官能基としては、ヒドロキシ基、カルボキシ基、シアノ基、アミノ基、ニトロ基、エーテル基、およびエステル基などが挙げられ、ヒドロキシ基、カルボキシ基、シアノ基またはアミノ基が好ましく、シアノ基またはアミノ基がより好ましく、シアノ基が特に好ましい。
【００１７】
Ｒ１は、水素原子、フッ素原子、塩素原子または炭素数１〜５のアルキル基である。Ｒ１としては、中でも、水素原子、フッ素原子、またはトリフルオロメチル基が好ましく、水素原子またはフッ素原子がより好ましい。Ｒ２およびＲ３は、それぞれ独立に水素原子またはフッ素原子である。
【００１８】
Ｘ１は炭素数４以上であって（ＣＦ２）ｎ  （ｎは２以上の整数）のユニットを含む有機鎖である。有機鎖はヘテロ原子を含むことが好ましい。ヘテロ原子としては、酸素原子、窒素原子、および硫黄原子などが挙げられ、中でも酸素原子が好ましい。ｎは３以上であることが好ましく、４以上であることがより好ましく、５以上であることがさらに好ましい。炭素数は、４以上であればよいが、５以上が好ましく、６以上がより好ましい。（ＣＦ２）ｎのユニットは１以上含まれていればよく、他の原子団を挟んで２以上存在していてもよい。
【００１９】
なお、本明細書において、「（ＣＦ２）ｎのユニットが１以上含まれている」とは、（ＣＦ２）ｎを「１ユニット」としたときに、このユニットを１ユニット以上含んでいることを意図している。
【００２０】
上述の式（１）で示される化合物は、より具体的には、以下の式（２）または（３）で示される化合物であることが好ましい。
【化２】
2020017561.tif 000003
【００２１】
【化３】
2020017561.tif 000004
式（２）において、Ｒ、Ｒ１、Ｒ２およびＲ３は、それぞれ式（１）における、Ｒ、Ｒ１、Ｒ２およびＲ３と同じである。Ｘ２は炭素数３以上であって（ＣＦ２）ｎ  （ｎは２以上の整数）のユニットを含む有機鎖である。炭素数は、３以上であればよいが、４以上が好ましく、５以上がより好ましい。
【００２２】
式（３）において、Ｒ、Ｒ１、Ｒ２およびＲ３は、それぞれ式（１）におけるＲ、Ｒ１、Ｒ２およびＲ３と同じである。Ｘ３は炭素数４以上であって（ＣＦ２）ｎ  （ｎは２以上の整数）のユニットを含む有機鎖である。炭素数は、４以上であればよいが、５以上が好ましく、６以上がより好ましい。
【００２３】
式（２）中のＸ２および（３）中のＸ３において、有機鎖は（ＣＦ２）ｎ  （ｎは４以上の整数）を含むことが好ましい。ｎは３以上であることが好ましく４以上であることがより好ましく、５以上であることがさらに好ましい。
【００２４】
式（２）で示される化合物の好ましい例としては、２，２，３，３，４，４，５，５，６，６，７，７，−ドデカフルオロへプチルアクリレートが挙げられ、式（３）で示される化合物の好ましい例としては、２，２，３，３，４，４，５，５，６，６−デカフルオロ−６−［（１，２，２−トリフルオロビニル）オキシ］ヘキサンニトリルが挙げられる。
【００２５】
コモノマーとして、上述の式（１）で示される化合物を用いた場合、フッ化ビニリデン共重合体中の式（１）で示される化合物に由来する構成単位の含有率は、全構成単位の合計の０．０５ｍｏｌ％以上１０．００ｍｏｌ％以下であることが好ましく、０．１０ｍｏｌ％以上５．００ｍｏｌ％以下であることがより好ましく、０．１５ｍｏｌ％以上２．００ｍｏｌ％以下であることがさらに好ましい。
【００２６】
〔他のモノマー〕
フッ化ビニリデン系重合体が共重合体である場合、該共重合体は、上述の式（１）で示される化合物に由来する構成単位の他に、さらに他のフッ化ビニリデンと共重合可能なモノマー（以下、単に「他のモノマー」と称する。）に由来する構成単位を含んでいてもよい。具体的には、含フッ素モノマー、エチレンおよびプロピレンなどの炭化水素系モノマー、（メタ）アクリル酸アルキル化合物およびカルボキシ基含有アクリレート化合物などのアクリル酸系モノマー、マレイン酸、マレイン酸モノメチルおよびマレイン酸ジメチルなどの不飽和二塩基酸誘導体モノマー、ならびにカルボン酸無水物基含有モノマーが挙げられる。共重合性の観点からは、アクリル酸系モノマーおよび含フッ素モノマーが好ましい。なお、他のモノマーは、一種単独でも二種以上でもよい。
【００２７】
含フッ素モノマーとしては、フッ化ビニル、トリフルオロエチレン、テトラフルオロエチレン、クロロトリフルオロエチレン、ヘキサフルオロプロピレン、ペルフルオロメチルビニルエーテルに代表されるペルフルオロアルキルビニルエーテルなどが挙げられる。
【００２８】
不飽和二塩基酸誘導体モノマーとしては、マレイン酸、シトラコン酸、マレイン酸モノメチル、マレイン酸ジメチルおよびシトラコン酸モノメチルなどが挙げられる。
【００２９】
（メタ）アクリル酸アルキル化合物としては（メタ）アクリル酸メチル、（メタ）アクリル酸エチル、（メタ）アクリル酸ｎ−プロピル、（メタ）アクリル酸ｎ−ブチル、（メタ）アクリル酸ｔ−ブチル、（メタ）アクリル酸ｎ−ヘキシル、（メタ）アクリル酸シクロヘキシル、（メタ）アクリル酸ベンジル、（メタ）アクリル酸クロロメチル、（メタ）アクリル酸２−クロロエチル、（メタ）アクリル酸２−ヒドロキシエチル、（メタ）アクリル酸３−ヒドロキシプロピル、（メタ）アクリル酸２，３，４，５，６−ペンタヒドロキシヘキシル、（メタ）アクリル酸２，３，４，５−テトラヒドロキシペンチル、２−（ヒドロキシメチル）アクリル酸メチル、２−（ヒドロキシエチル）アクリル酸メチルなどが挙げられる。
【００３０】
カルボキシ基含有アクリレート化合物としては、（メタ）アクリル酸、２−カルボキシエチルアクリレート、（メタ）アクリロイロキシプロピルコハク酸、（メタ）アクリロイロキシエチルコハク酸、２−ヒドロキシエチルアクリレート、および、ヒドロキシプロピルアクリレートが含まれる。
【００３１】
フッ化ビニリデン系重合体が共重合体であって、コモノマーとして、さらに上述の他のモノマーを含める場合、フッ化ビニリデン系重合体中の他のモノマーに由来する構成単位の含有率は、全構成単位の合計の０．０１ｍｏｌ％以上１０．００ｍｏｌ％以下であることが好ましく、０．０１ｍｏｌ％以上５．００ｍｏｌ％以下であることがより好ましく、０．０１ｍｏｌ％以上２．００ｍｏｌ％以下であることがさらに好ましい。
【００３２】
＜２．フッ化ビニリデン系重合体の特性＞
本実施形態に係るフッ化ビニリデン系重合体は、粒子状である。本実施形態に係るフッ化ビニリデン系重合体の平均粒径としては、特に限定はないが、通常は１〜１０００μｍである。好ましくは１０μｍ以上であり、より好ましくは２５μｍ以上、５０μｍ以上、１００μｍまたは１５０μｍ以上である。また、フッ化ビニリデン系重合体の平均粒径は、好ましくは７５０μｍ以下であり、より好ましくは５００μｍ以下である。
【００３３】
また、本実施形態に係るフッ化ビニリデン系重合体のインヘレント粘度は、フッ化ビニリデン系重合体粒子の化学的安定性および機械的強度を十分に発現させる観点から、０．５〜７．０ｄＬ／ｇの範囲内の値であることが好ましく、１．０〜５．０ｄＬ／ｇの範囲内の値であることがより好ましく、１．０〜４．０ｄＬ／ｇの範囲内の値であることがさらに好ましい。フッ化ビニリデン系重合体のインヘレント粘度は、樹脂４ｇを１リットルのＮ，Ｎ−ジメチルホルムアミドに溶解させた溶液の３０℃における対数粘度として求めることができる。
【００３４】
本実施形態に係るフッ化ビニリデン系重合体は、後述する懸濁重合により製造することが可能である。
【００３５】
〔嵩密度〕
本実施形態に係るフッ化ビニリデン系重合体の粉体嵩密度は、０．５０ｇ／ｍＬ以上である。粉体嵩密度は高いことが好ましく、具体的には、０．６０ｇ／ｍＬ以上であることが好ましく、０．６５ｇ／ｍＬ以上であることがより好ましく、０．７０ｇ／ｍＬ以上であることがさらに好ましい。粉体嵩密度の上限に制限はないが、例えば、１．５ｇ／ｍＬ以下であり得る。
【００３６】
本明細書における「嵩密度」とは、ＪＩＳ  Ｋ  ６７２１−３．３「かさ比重」の測定法に従って測定した値である。具体的には、嵩比重測定装置を用いて試料を受器に落として質量を量り、
Ｓ＝（Ｃ−Ａ）／Ｂ
Ｓ：嵩密度（ｇ／ｃｍ３）
Ａ：受器の質量（ｇ）
Ｂ：受器の内容積（ｃｍ３）
Ｃ：試料の入った受器の質量（ｇ）
の式によって求める。
【００３７】
フッ化ビニリデン系重合体の嵩密度が高ければ、単位質量当たりの総粒子数は減少することになる。そのため、溶解時の粒子同士の衝突頻度を抑えることができる。これにより、溶媒に溶解しにくいママコ形成を抑制することができるため、溶媒への溶解性が向上する。さらに、嵩密度が高ければ、すなわち単位体積当たりの重量が大きければ、保管および輸送にかかるコストが抑えられる。
【００３８】
〔円形度〕
本実施形態に係るフッ化ビニリデン系重合体は、円形度０．８以下の粒子の含有率が５０％以下である。
【００３９】
本明細書における「円形度」とは、本発明の実施形態に係るフッ化ビニリデン系重合体の粒子の実測される形状と、円形との相似度を示すパラメータである。すなわち、円形度は、粒子の形状がどれだけ円形に近い形状であるかを表す。円形度は、粒子の形状を定量的に表現する方法として用いられるものであり、粒子の凹凸のレベルを定量的に示す指標である。すなわち、円形度は、粒子の形状が円形と同一形状（合同）である場合に１を示し、円形との形状の相似性が小さくなるほど小さな値となる。
【００４０】
円形度は、例えば、円形度算出装置を用いて算出することができる。円形度算出装置の一例としては、撮影部、画像解析処理部および円形度算出部を備えているものがあり、以下のようにして円形度を算出することができる。
【００４１】
撮影部は、粒子を撮影可能であればよく、例えば、ＣＣＤカメラおよび光学顕微鏡などを挙げることができる。撮影部は後述する画像解析処理部および円形度算出部を備えた装置（例えば、コンピュータ）と一体であってもよいし、独立していてもよい。なお、撮影部において撮影する粒子の数は、５０００個程度であることが好ましい。
【００４２】
画像解析処理部は、撮影部において得られた撮影画像に基づいて、撮影された粒子が円形だったと仮定した場合の粒子の粒径を示すデータ（以下、粒径Ｄ）および周長を示すデータ（以下、周長Ｃ）を算出する。より具体的には、撮影画像における粒子それぞれの面積Ｓを算出し、式（Ｄ＝２×（Ｓ／π）１／２）に算出した面積Ｓの値を代入することにより粒径Ｄを算出する。
【００４３】
円形度算出部は、画像解析処理部において算出された粒径Ｄと周長Ｃに基づいて円形度を算出するものである。まず、円形度算出部は、撮影された各粒子の個別円形度を示すデータ（以下、個別円形度φ´）を算出する。個別円形度φ´は、粒径Ｄから求められる円周の値（粒子を円形と仮定した場合の粒子の周長の値）と、実測された周長Ｃとを比較した値である。すなわち、実際の粒子が円形であれば、仮想値である円周値と周長Ｃとは同値となる。円形度算出部は、粒径Ｄと周長Ｃを式（φ´＝Ｄπ／Ｃ）に代入することにより、個別円形度φ´を算出する。
【００４４】
算出した個別円形度φ´に基づいて、円形度の平均値を示すデータ（以下、円形度φ）を算出する。また、円形度算出部は、算出した個別円形度φ´それぞれの頻度を示すデータを頻度値として取得する。
【００４５】
本実施形態に係るフッ化ビニリデン系重合体は、円形度０．８以下の粒子の含有率は小さいことが好ましい。具体的には、５０％以下であることが好ましく、３０％以下であることがより好ましく、１０％以下であることがさらに好ましい。
【００４６】
円形度が高くなると、粒子同士の二次粒子形成を抑制することができる。本実施形態のフッ化ビニリデン系重合体では、全体として円形度が高い粒子の割合が大きいため、二次粒子の形成が抑えられ、これにより巨大なママコ形成を抑制することができる。その結果、溶媒への溶解性が向上する。
【００４７】
〔粒子沈降〕
本実施形態に係るフッ化ビニリデン系重合体は、イオン交換水に沈降するものであることが好ましい。なお、本明細書において、「イオン交換水に沈降する」とは、室温条件下で容器にイオン交換水とフッ化ビニリデン系重合体とを重量比２０：１で投入後、撹拌し、５分間静置後、液高の１／２以下に存在することをいう。
【００４８】
イオン交換水に沈降するフッ化ビニリデン系重合体の割合は、７０質量％以上であることが好ましく、８０質量％以上であることがより好ましく、９０質量％以上であることがさらに好ましい。
【００４９】
沈降しない粒子の数が低減することで、浮き上がりによる撹拌不良を抑制され、巨大なママコ形成を抑制することができる。その結果、溶媒への溶解性が向上する。
【００５０】
〔累積細孔容量〕
本実施形態に係るフッ化ビニリデン系重合体は、累積細孔容量が０．５ｍＬ／ｇ以下であることが好ましく、０．３５ｍＬ／ｇ以下であることがより好ましく、０．２５ｍＬ／ｇ以下であることがさらに好ましい。
【００５１】
本明細書における「累積細孔容量」は、水銀ポロシメータを使用し、水銀圧入法により求められ値である。水銀ポロシメータとしては、例えば、（ＭＩＣＲＯＭＥＲＩＴＩＣＳ製 オートポアIV９５００）などを用いることができる。
【００５２】
累積細孔容量が小さいことは、細孔が少ない、小さいまたはその両方であることを表す。したがって、累積細孔容量が小さければ、単位質量当たりの総粒子数が少なくなる。そのため、溶解時の粒子同士の衝突頻度を抑えることができる。また、累積細孔容量が小さければ、浮き上がりを防ぎ、浮き上がりによる撹拌不良を抑制することができる。以上の結果から、巨大なママコ形成を抑制することができ、溶媒への溶解性を高めることができる。
【００５３】
＜３．フッ化ビニリデン系重合体の製造＞
上述の粉体嵩密度および円形度の条件を満たす本実施形態におけるフッ化ビニリデン系重合体は、懸濁重合によって得られるものであり、重合の際、次の式（４）で示される構造の化合物とフッ化ビニリデンとを重合媒体に添加することにより、得ることができる。
Ｘ−Ｒ      ・・・（４）
式（４）において、Ｒは、水素原子、フッ素原子または極性官能基である。極性官能基としては、ヒドロキシ基、カルボキシ基、シアノ基、アミノ基、ニトロ基、エーテル基およびエステル基などが挙げられ、ヒドロキシ基、カルボキシ基、シアノ基またはアミノ基が好ましく、シアノ基またはアミノ基がより好ましく、シアノ基が特に好ましい。
【００５４】
Ｘは、炭素数４以上であって（ＣＦ２）ｍ  （ｍは２以上の整数）のユニットを含む有機鎖である。ｍは３以上であることが好ましく、４以上であることがより好ましく、５以上であることがさらに好ましい。（ＣＦ２）ｍのユニットは１以上含まれていればよく、他の原子団を挟んで２以上存在していてもよい。
【００５５】
また、Ｘで示される有機鎖には、酸素および窒素等のヘテロ原子が含まれていてもよい。ヘテロ原子はこの有機鎖の主鎖に含まれていてもよく、側鎖に含まれていてもよい。
【００５６】
式（４）で示される化合物は、以下の式（１）または（５）で示される化合物であることが好ましい。
【化４】
2020017561.tif 000005
Ｘ４−Ｒ      ・・・（５）
式（１）において、Ｒ、Ｒ１、Ｒ２、Ｒ３およびＸ１は、上述の通りである。Ｒは、式（４）におけるＲとも同じである。また、式（１）で示される化合物は、すでに述べた式（２）または（３）で示される化合物であることが好ましい。なお、式（２）または（３）については、再度の記載を省略する。
【００５７】
式（５）において、Ｒは、式（１）および（４）におけるＲと同じである。Ｘ４は、炭素数４以上１５以下であって（ＣＦ２）ｎ  （ｎは２以上の整数）のユニットを含むフッ素置換アルキル基である。ｎは３以上であることが好ましく、４以上であることがより好ましく、５以上であることがさらに好ましい。（ＣＦ２）ｎのユニットは１以上含まれていればよく、他の原子団を挟んで２以上存在していてもよい。具体的には、Ｘ４は、フッ素置換アルキル基であることが好ましく、パーフルオロアルキル基であることがより好ましい。
【００５８】
上述の式（５）で示される化合物の好ましい例としては、パーフルオロアルキルニトリル、パーフルオロアルキルカルボン酸およびパーフルオロポリエーテル等が挙げられる。好ましくは、パーフルオロアルキルニトリルであり、具体的には、ペンタデカフルオロオクタンニトリル、ノナデカフルオロデカンニトリルが挙げられる。
【００５９】
式（５）で示される化合物の重合媒体への添加量は、重合媒体全量を１００質量部としたときには、０．１〜２０．０質量部であることが好ましく、０．２〜１０．０質量部であることがより好ましく、０．２〜５．０質量部であることがより好ましい。また、重合に用いられるフッ化ビニリデン（任意で、他のモノマーをさらに含む混合物）の全量を１００質量部としたときには、式（５）で示される化合物の添加量は、０．１〜５０．０質量部が好ましく、０．１〜２５．０質量部であることがより好ましく、０．１〜２．０質量部であることが重合反応性、および環境負荷への影響の観点からより好ましい。
【００６０】
〔懸濁剤〕
本実施形態におけるフッ化ビニリデン系重合体の製造方法では、懸濁剤を用いる。
【００６１】
懸濁剤としては、特に限定はないが、メチルセルロース、メトキシ化メチルセルロース、プロポキシ化メチルセルロース、ヒドロキシエチルセルロース、ヒドロキシプロピルセルロース、ヒドロキシプロピルメチルセルロース、ヒドロキシエチルメチルセルロースなどのセルロース誘導体、ポリビニルアルコール、ポリエチレンオキシド、ゼラチンなどを用いることができる。
【００６２】
懸濁剤としてはセルロース誘導体を用いることが好ましく、メチルセルロース、ヒドロキシエチルセルロース、ヒドロキシプロピルメチルセルロースなどが好ましい。
【００６３】
懸濁剤の使用量としては、懸濁重合を行う際に使用する全主成分（式（１）で示される構造の化合物とフッ化ビニリデンとの混合物、または式（４）で示される構造の化合物とフッ化ビニリデンとの混合物を指し、いずれも任意で他のモノマーを含むが、懸濁剤は含まない。以下単に「主成分」と称する。）１００質量部に対して０．０２質量部以上、０．２５質量部未満存在することが好ましく、０．０３質量部以上、０．２質量部未満存在することがより好ましく、０．０５質量部以上、０．１質量部以下存在することが特に好ましい。前記範囲内では、モノマーの懸濁粒子が安定であり、気泡の発生も少なく好ましい。
【００６４】
〔重合媒体〕
本実施形態におけるフッ化ビニリデン系重合体の製造方法では、重合媒体中に主成分を分散させ、懸濁重合を行う。
【００６５】
重合媒体としては、水または水と炭化水素との混合媒体である水性媒体が好ましい。水と炭化水素との混合媒体としては、水を７０質量％以上とする、水と、１，１，２，２，３−ペンタフルオロ−１，３−ジクロロプロパン、１，１，１，２，２−ペンタフルオロ−３，３−ジクロロプロパン、モノヒドロペンタフルオロジクロロプロパンなどのハロゲン化炭化水素媒体との混合媒体などを用いることができる。水性媒体としては水が好ましく、水としては、イオン交換水、純水などの精製された水を用いることが好ましい。
【００６６】
懸濁重合を行う際の水性媒体の使用量としては、全主成分１００質量部に対して１００〜１０００質量部であることが好ましく、より好ましくは２００〜５００質量部である。
【００６７】
〔懸濁重合〕
本実施形態におけるフッ化ビニリデン系重合体の製造方法は、主成分および懸濁剤を含む水性媒体中に分散し、懸濁重合を行う。
【００６８】
懸濁重合においては、通常重合開始剤を用いるが、重合開始剤としては、ジイソプロピルペルオキシジカーボネート、ジノルマルプロピルペルオキシジカーボネート、ジノルマルヘプタフルオロプロピルペルオキシジカーボネート、ジイソプロピルペルオキシジカーボネート、イソブチリルペルオキサイド、ジ（クロロフルオロアシル）ペルオキサイド、ジ（ペルフルオロアシル）ペルオキサイド、ｔ−ブチルペルオキシピバレートなどが使用できる。その使用量は、懸濁重合に使用する全主成分を１００質量部とすると、０．０５〜５質量部、好ましくは０．１〜２質量部である。
【００６９】
また、酢酸エチル、酢酸メチル、炭酸ジエチル、アセトン、エタノール、ｎ−プロパノール、アセトアルデヒド、プロピルアルデヒド、プロピオン酸エチル、四塩化炭素などの連鎖移動剤を添加して、得られるフッ化ビニリデン系重合体の重合度を調節することも可能である。その使用量は、通常は、懸濁重合に使用する全主成分を１００質量部とすると、０．１〜５質量部、好ましくは０．４〜３質量部である。
【００７０】
また、懸濁重合における重合温度Ｔは、重合開始剤の１０時間半減期温度Ｔ１０に応じて適宜選択され、通常はＴ１０−２５℃≦Ｔ≦Ｔ１０＋２５℃の範囲で選択される。例えば、ｔ‐ブチルペルオキシピバレートおよびジイソプロピルペルオキシジカーボネートのＴ１０はそれぞれ、５４．６℃および４０．５℃である。したがって、ｔ‐ブチルペルオキシピバレートおよびジイソプロピルペルオキシジカーボネートを重合開始剤として用いた重合では、その重合温度Ｔはそれぞれ２９．６℃≦Ｔ≦７９．６℃および１５．５℃≦Ｔ≦６５．５℃の範囲で適宜選択される。重合時間は特に制限されないが、生産性などを考慮すると１００時間以下であることが好ましい。重合時の圧力は通常加圧下で行われ、好ましくは２．０〜８．０ＭＰａ‐Ｇである。
【００７１】
式（４）で示される化合物として、式（１）で示される化合物を用いて懸濁重合を行った場合、得られるフッ化ビニリデン系重合体は、フッ化ビニリデンに由来する構成単位と式（１）で示される化合物に由来する構成単位とを含有する共重合体である。一方、式（４）で示される化合物として、式（５）で示される化合物を用いて懸濁重合を行った場合、得られるフッ化ビニリデン系重合体は、単独重合体であるか、または式（１）で示される化合物を用いた場合に得られる共重合体を除く共重合体である。
【００７２】
＜４．フッ化ビニリデン系重合体の利用＞
本発明の製造方法で得られるフッ化ビニリデン系重合体としては、従来の製法により得られるフッ化ビニリデン系重合体が用いられる各種用途に用いることが可能である。すなわち、本発明の製造方法で得られるフッ化ビニリデン系重合体は、溶融成型して各種フィルムおよび成形品を製造するための材料として用いてもよく、塗料またはバインダー樹脂として用いてもよい。
【００７３】
また、このバインダー樹脂は、電極活物質を集電体に結着するために電極活性物質に塗布することで、電極として用いることができる。
【００７４】
さらに、バインダー樹脂を塗布した電極は、リチウムイオン電池に代表される非水電解質二次電池に用いることができる。
＜５．まとめ＞
以上の説明から明らかなように、本発明は以下を包含する。
【００７５】
粒子状のフッ化ビニリデン系重合体であって、粉体嵩密度が０．５ｇ／ｍＬ以上であり、円形度０．８以下の粒子の含有率が５０％以下である粒子状のフッ化ビニリデン系重合体。
【００７６】
また、全体の７０質量％以上の粒子が、イオン交換水に沈降する粒子状のフッ化ビニリデン系重合体。
【００７７】
また、水銀ポロシメータで測定した累積細孔容量が０．５ｍＬ／ｇ以下である粒子状のフッ化ビニリデン系重合体。
【００７８】
また、フッ化ビニリデン系重合体が、フッ化ビニリデンと共重合可能なモノマーに由来する構成単位を含み、モノマーが、以下の式（１）で示される化合物を含む粒子状のフッ化ビニリデン系重合体。
【００７９】
【化５】
2020017561.tif 000006
ただし、式（１）において、Ｒは水素原子、フッ素原子または極性官能基であり、Ｒ１は、水素原子、フッ素原子、または炭素数１〜５のアルキル基であり、Ｒ２およびＲ３は、それぞれ独立に水素原子またはフッ素原子であり、Ｘ１は、炭素数４以上であって（ＣＦ２）ｎ  （ｎは２以上の整数）のユニットを含む有機鎖である。
【００８０】
また、式（１）で示される化合物が、以下の式（２）または（３）で示される化合物である粒子状のフッ化ビニリデン系重合体。
【００８１】
【化６】
2020017561.tif 000007
ただし、式（２）において、Ｒ、Ｒ１、Ｒ２およびＲ３は、それぞれ式（１）におけるＲ、Ｒ１、Ｒ２およびＲ３と同じであり、Ｘ２は、炭素数３以上であって（ＣＦ２）ｎ  （ｎは２以上の整数）のユニットを含む有機鎖である。
【００８２】
【化７】
2020017561.tif 000008
ただし、式（３）において、Ｒ、Ｒ１、Ｒ２およびＲ３は、それぞれ式（１）におけるＲ、Ｒ１、Ｒ２およびＲ３と同じであり、Ｘ３は、炭素数４以上であって（ＣＦ２）ｎ  （ｎは２以上の整数）のユニットを含む有機鎖である。
【００８３】
また、有機鎖が（ＣＦ２）ｎ  （ｎは４以上の整数）を含む粒子状のフッ化ビニリデン系重合体。
【００８４】
また、Ｒがヒドロキシ基、カルボキシ基、シアノ基またはアミノ基である粒子状のフッ化ビニリデン系重合体。
【００８５】
また、さらに、アクリル酸系モノマーまたは含フッ素モノマーに由来する構成単位を含む粒子状のフッ化ビニリデン系重合体。
【００８６】
また、フッ化ビニリデン系重合体中のフッ化ビニリデンに由来する構成単位が全構成単位の合計の９０．００ｍｏｌ％以上９９.９５ｍｏｌ％以下である粒子状のフッ化ビニリデン系重合体。
【００８７】
また、以下の式（４）で示される化合物とフッ化ビニリデンとを重合媒体に添加して重合することを特徴とする粒子状のフッ化ビニリデン系重合体の製造方法。
Ｘ−Ｒ      ・・・（４）
ただし、式（４）において、Ｒは、水素原子、フッ素原子または極性官能基であり、式Ｘは、炭素数４以上であって（ＣＦ２）ｍ  （ｍは２以上の整数）のユニットを含む有機鎖である。
【００８８】
また、式（４）で示される化合物が、以下の式（１）または（５）で示される化合物である粒子状のフッ化ビニリデン系重合体の製造方法。
【００８９】
【化８】
2020017561.tif 000009
ただし、式（１）において、Ｒは（４）におけるＲと同じであり、Ｒ１は、水素原子、フッ素原子、または炭素数１〜５のアルキル基であり、Ｒ２およびＲ３は、それぞれ独立に水素原子またはフッ素原子であり、Ｘ１は、炭素数４以上であって（ＣＦ２）ｎ  （ｎは２以上の整数）のユニットを含む有機鎖である。
Ｘ４−Ｒ      ・・・（５）
ただし、式（５）において、Ｒは、式（４）におけるＲと同じであり、Ｘ４は、炭素数４以上１５以下であって（ＣＦ２）ｎ  （ｎは２以上の整数）のユニットを含むフッ素置換アルキル基である。
【００９０】
また、重合媒体が水である、粒子状のフッ化ビニリデン系重合体の製造方法。
【００９１】
以下に実施例を示し、本発明の実施の形態についてさらに詳しく説明する。もちろん、本発明は以下の実施例に限定されるものではなく、細部については様々な態様が可能であることはいうまでもない。さらに、本発明は上述した実施形態に限定されるものではなく、請求項に示した範囲で種々の変更が可能であり、それぞれ開示された技術的手段を適宜組み合わせて得られる実施形態についても本発明の技術的範囲に含まれる。また、本明細書中に記載された文献の全てが参考として援用される。
【実施例】
【００９２】
〔実施例１〕
内容量２リットルのオートクレーブに、イオン交換水を１２４０ｇ、懸濁剤としてメトローズＳＭ−１００（信越化学工業（株）製）を０.４ｇ、ペンタデカフルオロオクタンニトリル（東京化成製：以下、ＰＦＯＮ）を４ｇ、重合開始剤として５０ｗｔ％ジ−ｉ−プロピルペルオキシジカーボネート（ＩＰＰ）−フロン２２５ｃｂ溶液を２．４ｇ、フッ化ビニリデン（ＶＤＦ）を３７０ｇ仕込み、４５℃まで昇温した。その後、４５℃を維持した。重合は、昇温開始から合計８時間行った。重合終了後、重合体スラリーを９５℃で６０分熱処理した後、脱水、水洗し、さらに８０℃で２０時間乾燥してフッ化ビニリデン系重合体を得た。【００９３】
〔実施例２〕
内容量２リットルのオートクレーブに、イオン交換水を１２４０ｇ、懸濁剤としてメトローズＳＭ−１００（信越化学工業（株）製）を０.４ｇ、ペンタデカフルオロオクタンニトリル（東京化成製）を４ｇ、アクリロイロキシエチルコハク酸（以下、ＡＥＳ）を０.４ｇ、重合開始剤として５０ｗｔ％ジ−ｉ−プロピルペルオキシジカーボネート（ＩＰＰ）−フロン２２５ｃｂ溶液を２．４ｇ、フッ化ビニリデン（ＶＤＦ）を３７０ｇ仕込み、４５℃まで昇温した。その後、４５℃を維持し、４ｗｔ％ＡＥＳ水溶液を０．４ｇ／分の速度で徐々に添加した。ＡＥＳは初期に添加した量を含め、全量で４ｇを添加した。重合は、昇温開始から合計時間行った。重合終了後、重合体スラリーを９５℃で６０分熱処理した後、脱水、水洗し、さらに８０℃で２０時間乾燥してフッ化ビニリデン系重合体を得た。【００９４】
〔実施例３〕
仕込みの段階で、ＰＦＯＮに替えて、２，２，３，３，４，４，５，５，６，６−デカフルオロ−６−［（１，２，２−トリフルオロビニル）オキシ］ヘキサンニトリル（東京化成製）（以下、３ＦＯ１０ＦＣＮ）を用いた以外は、実施例１と同様の操作を行った。【００９５】
〔実施例４〕
仕込みの段階で、ＰＦＯＮ  ４ｇに替えて、３ＦＯ１０ＦＣＮ  ２ｇを用いた以外は、実施例１と同様の操作を行った。【００９６】
〔実施例５〕
仕込みの段階で、ＰＦＯＮ  ４ｇに替えて、３ＦＯ１０ＦＣＮ  ３ｇを用い、アクリロイロキシエチルコハク酸（以下、ＡＥＳ）を０．４ｇ添加したこと、また、４５℃を維持している間に４ｗｔ％ＡＥＳ水溶液を０．４ｇ／分の速度で添加したこと以外は、実施例１と同様の操作を行った。なお、ＡＥＳは初期に添加した量を含め、全量で４ｇを添加した。【００９７】
〔実施例６〕
仕込みの段階で、ＰＦＯＮに替えて、２，２，３，３，４，４，５，５，６，６，７，７，−ドデカフルオロへプチルアクリレート（東京化成製）を用いた以外は、実施例１と同様の操作を行った。【００９８】
〔比較例１〕
内容量２リットルのオートクレーブに、イオン交換水を１０５０ｇ、懸濁剤としてメトローズＳＭ−１００（信越化学工業（株）製）を０.２ｇ、重合開始剤として５０ｗｔ％ジ−ｉ−プロピルペルオキシジカーボネート（ＩＰＰ）−フロン２２５ｃｂ溶液を１．２ｇ、連鎖移動剤として酢酸エチル（関東化学製）を１．８ｇ、フッ化ビニリデン（ＶＤＦ）を４１０ｇ仕込み、２６℃まで昇温した。その後、２６℃を維持した。重合は、昇温開始から合計１２時間行った。重合終了後、重合体スラリーを９５℃で６０分熱処理した後、脱水、水洗し、さらに８０℃で２０時間乾燥してフッ化ビニリデン系重合体を得た。【００９９】
〔比較例２〕
内容量２リットルのオートクレーブに、イオン交換水を１０５０ｇ、ＡＥＳを０.４g、懸濁剤としてメトローズＳＭ−１００（信越化学工業（株）製）を０.２ｇ、重合開始剤として５０ｗｔ％ジ−ｉ−プロピルペルオキシジカーボネート（ＩＰＰ）−フロン２２５ｃｂ溶液を３．３ｇ、連鎖移動剤として酢酸エチル（関東化学製）を１．５ｇ、フッ化ビニリデン（ＶＤＦ）を４１０ｇ仕込み、２６℃まで昇温した。その後、２６℃を維持し、５ｗｔ％ＡＥＳ水溶液を０．１ｇ／分の速度で徐々に添加した。ＡＥＳは初期に添加した量を含め、全量で４.１ｇを添加した。重合は、昇温開始から合計１２時間行った。重合終了後、重合体スラリーを９５℃で６０分熱処理した後、脱水、水洗し、さらに８０℃で２０時間乾燥してフッ化ビニリデン系重合体を得た。【０１００】
〔比較例３〕
内容量２リットルのオートクレーブに、イオン交換水を１０２４ｇ、懸濁剤としてメトローズＳＭ−１００（信越化学工業（株）製）を０.２ｇ、添加剤としてソルビタントリオレエート（以下、ｓｐａｎ８５）を０.４ｇ、重合開始剤として５０ｗｔ％ジ−ｉ−プロピルペルオキシジカーボネート（ＩＰＰ）−フロン２２５ｃｂ溶液を０．６ｇ、連鎖移動剤として酢酸エチル（関東化学製）を１．８ｇ、フッ化ビニリデン（ＶＤＦ）を４００ｇ仕込み、２６℃まで昇温した。その後、２６℃を維持した。重合は、昇温開始から合計７９時間行った。重合終了後、重合体スラリーを９５℃で６０分熱処理した後、脱水、水洗し、さらに８０℃で２０時間乾燥してフッ化ビニリデン系重合体を得た。【０１０１】
〔比較例４〕
仕込みの段階で、ＰＦＯＮに替えて、ペルフルオロプロポキシエチレン（東京化成製）を用いた以外は、実施例１と同様の操作を行った。【０１０２】
各実施例および比較例の重合処方を表１に示す。【０１０３】
【表１】
2020017561.tif 000010
〔物性の測定〕
（嵩密度）
フッ化ビニリデン系重合体の嵩密度は、ＪＩＳ  Ｋ  ６７２１−３．３「かさ比重」の測定法に従って測定した。具体的には、充分にかき混ぜた粉末試料をダンパー付漏斗に投入した後に速やかにダンパーを引抜き、試料を受器に落とした。受器から盛り上がった試料は、ガラス棒ですり落とした後、試料の入った受器の質量を量り、
Ｓ＝（Ｃ−Ａ）／Ｂ
Ｓ：嵩密度（ｇ／ｃｍ３）
Ａ：受器の質量（ｇ）
Ｂ：受器の内容積（ｃｍ３）
Ｃ：試料の入った受器の質量（ｇ）
の式によって求めた。結果を表２に示す。【０１０４】
（粒子沈降）
フッ化ビニリデン系重合体の粒子沈降性は次のように測定した。
１００ｍＬビーカーにイオン交換水１００ｍＬを投入した後に、フッ化ビニリデン系重合体を５ｇ投入し、撹拌した後に５分間静置した際に液高の１／２以下に存在する粒子の重量を測定した。結果を表２に示す。【０１０５】
（円形度）
フッ化ビニリデン系重合体の円形度は、円形度算出装置（キーエンス製ＶＨＸ−５０００）を用いて次のように算出した。【０１０６】
まず、フッ化ビニリデン系重合体粒子を３０００個撮影し、撮影された各粒子が円形であったと仮定した場合の粒子の粒径を示すデータ（以下、粒径Ｄ）および周長を示すデータ（以下、周長Ｃ）を算出した。【０１０７】
続いて撮影画像における各粒子の投影面積を示すデータ（以下、面積Ｓ）を取得して、そのデータに基づいて粒径Ｄを算出した。より具体的には、撮影画像における粒子それぞれの面積Ｓを算出し、式（Ｄ＝２×（Ｓ／π）１／２）に算出した面積Ｓの値を代入することにより粒径Ｄを算出した。【０１０８】
さらに、（粒径Ｄから求められる円周の値／周長Ｃ）から円形度φをそれぞれ算出した。具体的には、粒径Ｄと周長Ｃを式（φ＝Ｄπ／Ｃ）に代入することにより算出した。【０１０９】
測定粒子中の円形度φの頻度を示すグラフを得て、ここから円形度が０．８以下の粒子の割合を求めた。結果を表２に示す。また、測定粒子の円形度φの頻度を示すグラフをそれぞれ、図１〜図８に示した。図１〜４は、それぞれ実施例３〜６についてのグラフであり、図５〜８は、それぞれ比較例３、１、２および４についてのグラフである。横軸は円形度φを示し、縦軸は全測定粒子に対する粒子の割合を示す。【０１１０】
（細孔容量）
水銀ポロシメータ（ＭＩＣＲＯＭＥＲＩＴＩＣＳ製オートポアＩＶ９５００製）を用いて細孔容量を測定した。測定法は以下のとおりである。【０１１１】
フッ化ビニリデン系重合体粒子を試料容器に入れ、２．６７Ｐａ以下の圧力で３０分間脱気する。次いで、水銀を試料容器内に導入し、徐々に加圧して水銀を粒子の細孔へ圧入する（最高圧力＝４１４ＭＰａ）。このときの圧力と水銀の圧入量との関係から以下の各計算式を用いて粒子の細孔容積分布を測定する。具体的には、細孔直径８９μｍに相当する圧力（０．０１ＭＰａ）から最高圧力（４１４ＭＰａ：細孔直径３ｎｍ相当）までに粒子に圧入された水銀の体積を測定する。細孔直径の算出は、直径（Ｄ）の円筒形の細孔に水銀を圧力（Ｐ）で圧入する場合、水銀の表面張力を「γ」とし、水銀と細孔壁との接触角を「θ」とすると、表面張力と細孔断面に働く圧力の釣り合いから、次式：−πＤγｃｏｓθ＝π（Ｄ／２）２・Ｐが成り立つ。従ってＤ＝（−４γｃｏｓθ）／Ｐ  となる。【０１１２】
水銀の表面張力を４８４ｄｙｎｅ／ｃｍとし、水銀と炭素との接触角を１３０度とし、圧力ＰをＭＰａとし、そして細孔直径Ｄをμｍで表示し、次式：Ｄ＝１．２７／Ｐ  により圧力Ｐと細孔直径Ｄの関係を求めた。結果を表２に示す。【０１１３】
（溶解性試験）
５０ｍｌ容器にＮ−メチル−２−ピロリドン３７．６ｇを投入し、５０℃に加熱した。撹拌子によって撹拌しながらフッ化ビニリデン系重合体２．４０ｇを投入し、５０℃を保ったまま溶解に要した時間を測定した。結果を表２に示す。
【表２】
2020017561.tif 000011
【産業上の利用可能性】
【０１１４】
本発明は、フッ化ビニリデン重合体を材料として用いる技術分野に利用可能である。
【図１】
2020017561.tif 000016
【図２】
2020017561.tif 000017
【図３】
2020017561.tif 000018
【図４】
2020017561.tif 000019
【図５】
2020017561.tif 000020
【図６】
2020017561.tif 000021
【図７】
2020017561.tif 000022
【図８】
2020017561.tif 000023
【手続補正書】
【提出日】令和2年12月24日(2020.12.24)
【手続補正１】
【補正対象書類名】特許請求の範囲
【補正対象項目名】全文
【補正方法】変更
【補正の内容】
【特許請求の範囲】
【請求項１】
粒子状のフッ化ビニリデン系重合体であって、
粉体嵩密度が０．５ｇ／ｍＬ以上であり、
円形度が０．８以下の粒子の含有率が５０％以下であり、
上記フッ化ビニリデン系重合体中のフッ化ビニリデンに由来する構成単位が全構成単位の合計の９０．００ｍｏｌ％以上であることを特徴とする粒子状のフッ化ビニリデン系重合体。
【請求項２】
全体の７０質量％以上の粒子が、イオン交換水に沈降することを特徴とする請求項１に記載の粒子状のフッ化ビニリデン系重合体。
【請求項３】
水銀ポロシメータで測定した累積細孔容量が、０．５ｍＬ／ｇ以下であることを特徴とする請求項１または２に記載の粒子状のフッ化ビニリデン系重合体。
【請求項４】
上記フッ化ビニリデン系重合体が、フッ化ビニリデンと共重合可能なモノマーに由来する構成単位を含み、
上記モノマーが、以下の式（１）で示される化合物を含むことを特徴とする請求項１〜３のいずれか１項に記載の粒子状のフッ化ビニリデン系重合体。
【化１】
2020017561.tif 000024
（ただし、式（１）において、Ｒは水素原子または極性官能基であり、Ｒ１は、水素原子、フッ素原子、または炭素数１〜５のアルキル基であり、Ｒ２およびＲ３は、それぞれ独立に水素原子またはフッ素原子であり、Ｘ１は、炭素数４以上であって（ＣＦ２）ｎ  （ｎは２以上の整数）のユニットを含む有機鎖である）
【請求項５】
上記式（１）で示される化合物が、以下の式（２）または（３）で示される化合物であることを特徴とする請求項４に記載の粒子状のフッ化ビニリデン系重合体。
【化２】
2020017561.tif 000025
（ただし、式（２）において、Ｒ、Ｒ１、Ｒ２およびＲ３は、それぞれ式（１）におけるＲ、Ｒ１、Ｒ２およびＲ３と同じであり、Ｘ２は、炭素数３以上であって（ＣＦ２）ｎ  （ｎは２以上の整数）のユニットを含む有機鎖である）
【化３】
2020017561.tif 000026
（ただし、式（３）において、Ｒ、Ｒ１、Ｒ２およびＲ３は、それぞれ式（１）におけるＲ、Ｒ１、Ｒ２およびＲ３と同じであり、Ｘ３は、炭素数４以上であって（ＣＦ２）ｎ  （ｎは２以上の整数）のユニットを含む有機鎖である）
【請求項６】
上記有機鎖が（ＣＦ２）ｎ  （ｎは４以上の整数）を含むことを特徴とする請求項４または５に記載の粒子状のフッ化ビニリデン系重合体。
【請求項７】
上記Ｒがヒドロキシ基、カルボキシ基、シアノ基またはアミノ基であることを特徴とする請求項４〜６のいずれか１項に記載の粒子状のフッ化ビニリデン系重合体。
【請求項８】
さらに、アクリル酸系モノマーまたは含フッ素モノマーに由来する構成単位を含むことを特徴とする請求項１〜７のいずれか１項に記載の粒子状のフッ化ビニリデン系重合体。
【請求項９】
上記フッ化ビニリデン系重合体中のフッ化ビニリデンに由来する構成単位が全構成単位の合計の９９.９５ｍｏｌ％以下であることを特徴とする請求項１〜８のいずれか１項に記載の粒子状のフッ化ビニリデン系重合体。
【請求項１０】
請求項１〜９のいずれか１項に記載の粒子状のフッ化ビニリデン系重合体を製造する方法であって、
以下の式（１）または（５）で示される化合物とフッ化ビニリデンとを重合媒体に添加して重合することを特徴とする粒子状のフッ化ビニリデン系重合体の製造方法。
【化４】
2020017561.tif 000027
（ただし、式（１）におけるＲは、水素原子または極性官能基であり、Ｒ１は、水素原子、フッ素原子、または炭素数１〜５のアルキル基であり、Ｒ２およびＲ３は、それぞれ独立に水素原子またはフッ素原子であり、Ｘ１は、炭素数４以上であって（ＣＦ２）ｎ  （ｎは２以上の整数）のユニットを含む有機鎖である。）
Ｘ４−Ｒ      ・・・（５）
（ただし、式（５）におけるＲは、水素原子、フッ素原子または極性官能基であり、Ｘ４は、炭素数４以上１５以下であって（ＣＦ２）ｎ  （ｎは２以上の整数）のユニットを含むフッ素置換アルキル基である。）
【請求項１１】
上記重合媒体が水であることを特徴とする請求項１０に記載の粒子状のフッ化ビニリデン系重合体の製造方法。
【国際調査報告】
2020017561.tif 000028
2020017561.tif 000029
2020017561.tif 000030
2020017561.tif 000031